만일 NiCrFe 합금 파우더 의 함량 이 30 중량 % 미만 이 면 , 최종 면상 발열체 층 ( 30 ) 의 비저항 이 지나치 게 커지 게 된다 . 또한 소결 이후 최종 면상 발열체 층 ( 30 ) 의 두께 가 너무 얇 아 지 는 문제 를 유발 할 수 있 다 . 반면 NiCrFe 합금 파우더 의 함량 이 80 중량 % 를 초과 하 게 되 면 , 최종 면상 발열체 층 ( 30 ) 과 하부 의 절연 층 ( 20 ) 과 의 접착력 이 떨어지 게 된다 .